(57)【要約】  低減されたクロム（ＶＩ）のレベルを有する酸化クロム触媒組成物、酸化クロム触媒組成物および系の製造方法、および前記酸化クロム触媒組成物および系の例示的な使用が開示される。開示される触媒はゲルであってよく、且つ酸化クロム（ＩＩＩ）と、酸化クロム触媒組成物中の酸化クロムの全含有量に対して約１００００ｐｐｍ以下の量での酸化クロム（ＶＩ）を含み得る。
2019516551.tif 000002
【特許請求の範囲】
【請求項１】
酸化クロム触媒組成物であって、
酸化クロム（ＩＩＩ）、および
前記酸化クロム触媒組成物中の酸化クロムの全含有量に対して約１００００ｐｐｍ以下の量で存在する酸化クロム（ＶＩ）
を含み、
前記酸化クロム触媒組成物は約１５０ｍ2／ｇ以上のＢＥＴ表面積を有し、
酸化クロム（ＩＩＩ）と酸化クロム（ＶＩ）とが合計で、前記酸化クロム触媒組成物の総質量に対して約９６質量％以上の量で存在する、
前記酸化クロム触媒組成物。
【請求項２】
前記酸化クロム（ＶＩ）が、酸化クロム触媒組成物中の酸化クロムの全含有量に対して約５０００ｐｐｍ以下の量で存在する、請求項１に記載の酸化クロム触媒組成物。
【請求項３】
前記酸化クロム（ＶＩ）が、酸化クロム触媒組成物中の酸化クロムの全含有量に対して約２０００ｐｐｍ以下の量で存在する、請求項２に記載の酸化クロム触媒組成物。
【請求項４】
前記酸化クロム（ＶＩ）が、酸化クロム触媒組成物中の酸化クロムの全含有量に対して約１０００ｐｐｍ以下の量で存在する、請求項３に記載の酸化クロム触媒組成物。
【請求項５】
前記酸化クロム（ＶＩ）が、酸化クロム触媒組成物中の酸化クロムの全含有量に対して約５００ｐｐｍ以下の量で存在する、請求項４に記載の酸化クロム触媒組成物。
【請求項６】
前記酸化クロム（ＶＩ）が、酸化クロム触媒組成物中の酸化クロムの全含有量に対して約２５０ｐｐｍ以下の量で存在する、請求項５に記載の酸化クロム触媒組成物。
【請求項７】
前記酸化クロム（ＶＩ）が、酸化クロム触媒組成物中の酸化クロムの全含有量に対して約１００ｐｐｍ以下の量で存在する、請求項６に記載の酸化クロム触媒組成物。
【請求項８】
前記酸化クロム（ＩＩＩ）が、酸化クロム触媒組成物中の酸化クロムの全含有量に対して約９９質量％以上の量で存在する、請求項１に記載の酸化クロム触媒組成物。
【請求項９】
前記酸化クロム触媒組成物がキセロゲルであり、且つ、前記キセロゲルが約８０％以上のアモルファスである、請求項１に記載の酸化クロム触媒組成物。
【請求項１０】
前記酸化クロム触媒組成物が、ペレット、ビーズ、押出物、リング、球、円柱、三つ葉または四つ葉状の片の形態である、請求項１に記載の酸化クロム触媒組成物。
【請求項１１】
前記酸化クロム触媒組成物が基材と接触している、請求項１に記載の酸化クロム触媒組成物。
【請求項１２】
前記基材が、アルミナ（Ａｌ2Ｏ3）、フッ化アルミニウム（ＡｌＦ3）、フッ素化アルミナ、シリカ（ＳｉＯ2）、チタニア（ＴｉＯ2）、ジルコニア（ＺｒＯ2）、酸化マグネシウム（ＭｇＯ）、フッ化マグネシウム（ＭｇＦ2）、フッ化カルシウム（ＣａＦ2）、カーボン材料（例えば活性炭、木炭またはカーボンブラック）またはそれらの組み合わせを含む、請求項１に記載の酸化クロム触媒組成物。
【請求項１３】
酸化クロム触媒組成物の製造方法であって、
水性溶剤中および有機の還元溶剤中に酸化クロム（ＶＩ）を含む混合物を形成すること、
前記混合物を還流させてスラリーを形成すること、および
前記スラリーを乾燥させて、粉末中の酸化クロムの全含有量に対して約１００００ｐｐｍ以下の量の酸化クロム（ＶＩ）を有する粉末を形成すること
を含む、前記方法。
【請求項１４】
前記水性溶剤が水を含む、請求項１３に記載の方法。
【請求項１５】
前記有機の還元溶剤が、アルコール、アルデヒド、カルボン酸またはそれらの組み合わせを含む、請求項１３に記載の方法。
【請求項１６】
前記アルコールが、メタノール、エタノール、プロパノール、イソプロパノール、ブタノール、イソブチルアルコール、ｎ−ブタノール、イソプレノール、ベンジルアルコールの１つまたはそれより多くである、請求項１５に記載の方法。
【請求項１７】
前記アルコールがイソブチルアルコールを含む、請求項１６に記載の方法。
【請求項１８】
前記アルコールがベンジルアルコールを含む、請求項１６に記載の方法。
【請求項１９】
前記方法が、クロム（ＶＩ）をクロム（ＩＩＩ）に還元することを含む、請求項１３に記載の方法。
【請求項２０】
前記方法が、有機の還元溶剤を酸化することを含む、請求項１３に記載の方法。
【請求項２１】
イソブチルアルコールを酸化して、イソブチルアルデヒドおよびイソ酪酸を形成すること、および
前記イソ酪酸と前記水性溶剤中の酸化クロム（ＶＩ）とを反応させて、アセトンおよび二酸化炭素を形成すること、
を含む、請求項１７に記載の方法。
【請求項２２】
前記還流を、約５０℃〜約２５０℃の範囲の温度で実施する、請求項１３から２１までのいずれか１項に記載の方法。
【請求項２３】
前記還流を、約７０℃〜約１５０℃の範囲の温度で実施する、請求項２２に記載の方法。
【請求項２４】
前記還流を、約８５℃〜約９５℃の範囲の温度で実施する、請求項２３に記載の方法。
【請求項２５】
前記還流を、約３０分〜約２４時間の範囲の時間の間、実施する、請求項１３から２１までのいずれか１項に記載の方法。
【請求項２６】
前記還流を、約１時間〜約２０時間の範囲の時間の間、実施する、請求項２５に記載の方法。
【請求項２７】
前記還流を、約３時間〜約１６時間の範囲の時間の間、実施する、請求項２６に記載の方法。
【請求項２８】
形成される粉末がアモルファスゲルである、請求項１３から２１までのいずれか１項に記載の方法。
【請求項２９】
前記アモルファスゲルがキセロゲルである、請求項２８に記載の方法。
【請求項３０】
形成される粉末が、前記粉末中に存在する酸化クロムの全含有量に対して約５０００ｐｐｍ以下の量で酸化クロム（ＶＩ）を含有する、請求項１３から２１までのいずれか１項に記載の方法。
【請求項３１】
形成される粉末が、前記粉末中に存在する酸化クロムの全含有量に対して約２０００ｐｐｍ以下の量で酸化クロム（ＶＩ）を含有する、請求項３０に記載の方法。
【請求項３２】
形成される粉末が、前記粉末中に存在する酸化クロムの全含有量に対して約１０００ｐｐｍ以下の量で酸化クロム（ＶＩ）を含有する、請求項３１に記載の方法。
【請求項３３】
形成される粉末が、前記粉末中に存在する酸化クロムの全含有量に対して約５００ｐｐｍ以下の量で酸化クロム（ＶＩ）を含有する、請求項３２に記載の方法。
【請求項３４】
形成される粉末が、前記粉末中に存在する酸化クロムの全含有量に対して約２５０ｐｐｍ以下の量で酸化クロム（ＶＩ）を含有する、請求項３３に記載の方法。
【請求項３５】
形成される粉末が、前記粉末中に存在する酸化クロムの全含有量に対して約１００ｐｐｍ以下の量で酸化クロム（ＶＩ）を含有する、請求項３４に記載の方法。
【請求項３６】
さらに、乾燥された粉末をか焼することを含む、請求項１３から２１までのいずれか１項に記載の方法。
【請求項３７】
前記か焼を、約３００℃〜約５００℃の範囲の温度で実施する、請求項３６に記載の方法。
【請求項３８】
前記か焼を、約３５０℃〜約４５０℃の範囲の温度で実施する、請求項３７に記載の方法。
【請求項３９】
さらに、乾燥された粉末に潤滑剤を配合することを含む、請求項１３から２１までのいずれか１項に記載の方法。
【請求項４０】
前記潤滑剤が、グラファイト、ポリテトラフルオロエチレン（ＰＴＦＥ）または六方晶系の窒化ホウ素、二硫化モリブデン、二硫化タングステン、酢酸クロム水和物、または酢酸クロム水酸化物の１つまたはそれより多くを含む、請求項３９に記載の方法。
【請求項４１】
さらに、酸化クロム触媒組成物を圧縮すること、ペレット化することまたは押出すことを含む、請求項１３から２１までのいずれか１項に記載の方法。
【請求項４２】
形成される粉末が、前記粉末中の酸化クロムの全含有量に対して約９９質量％以上の酸化クロム（ＩＩＩ）を含む、請求項１３から２１までのいずれか１項に記載の方法。
【請求項４３】
前記キセロゲルが、前記キセロゲル中の酸化クロムの全含有量に対して約９９質量％以上の酸化クロム（ＩＩＩ）を含む、請求項２９に記載の方法。
【請求項４４】
前記酸化クロム触媒組成物が、約１５０ｍ2／ｇｍ〜約３５０ｍ2／ｇｍの範囲のＢＥＴ表面積を有する、請求項１３から２１までのいずれか１項に記載の方法。
【請求項４５】
乾燥され、か焼された粉末が、前記乾燥され、か焼された粉末中に存在する酸化クロムの全含有量に対して約１００００ｐｐｍ以下の量で酸化クロム（ＶＩ）を含有する、請求項３６に記載の方法。
【請求項４６】
乾燥され、か焼された粉末が、前記乾燥され、か焼された粉末中に存在する酸化クロムの全含有量に対して約５０００ｐｐｍ以下の量で酸化クロム（ＶＩ）を含有する、請求項４５に記載の方法。
【請求項４７】
乾燥され、か焼された粉末が、前記乾燥され、か焼された粉末中に存在する酸化クロムの全含有量に対して約２０００ｐｐｍ以下の量で酸化クロム（ＶＩ）を含有する、請求項４６に記載の方法。
【請求項４８】
乾燥され、か焼された粉末が、前記乾燥され、か焼された粉末中に存在する酸化クロムの全含有量に対して約１０００ｐｐｍ以下の量で酸化クロム（ＶＩ）を含有する、請求項４７に記載の方法。
【請求項４９】
乾燥され、か焼された粉末が、前記乾燥され、か焼された粉末中に存在する酸化クロムの全含有量に対して約５００ｐｐｍ以下の量で酸化クロム（ＶＩ）を含有する、請求項４８に記載の方法。
【請求項５０】
乾燥され、か焼された粉末が、前記乾燥され、か焼された粉末中に存在する酸化クロムの全含有量に対して約２５０ｐｐｍ以下の量で酸化クロム（ＶＩ）を含有する、請求項４９に記載の方法。
【請求項５１】
乾燥され、か焼された粉末が、前記乾燥され、か焼された粉末中に存在する酸化クロムの全含有量に対して約１００ｐｐｍ以下の量で酸化クロム（ＶＩ）を含有する、請求項５０に記載の方法。
【請求項５２】
前記圧縮された、ペレット化された、または押出された酸化クロム触媒組成物が、前記圧縮された、ペレット化された、または押出された酸化クロム触媒組成物中に存在する酸化クロム全体に対して、約１００００ｐｐｍ以下の量で酸化クロム（ＶＩ）を含有する、請求項４１に記載の方法。
【請求項５３】
前記圧縮された、ペレット化された、または押出された酸化クロム触媒組成物が、前記圧縮された、ペレット化された、または押出された酸化クロム触媒組成物中に存在する酸化クロム全体に対して、約５０００ｐｐｍ以下の量で酸化クロム（ＶＩ）を含有する、請求項５２に記載の方法。
【請求項５４】
前記圧縮された、ペレット化されたまたは押出された酸化クロム触媒組成物が、前記圧縮された、ペレット化された、または押出された酸化クロム触媒組成物中に存在する酸化クロム全体に対して、約２０００ｐｐｍ以下の量で酸化クロム（ＶＩ）を含有する、請求項５３に記載の方法。
【請求項５５】
前記圧縮された、ペレット化された、または押出された酸化クロム触媒組成物が、前記圧縮された、ペレット化された、または押出された酸化クロム触媒組成物中に存在する酸化クロム全体に対して、約１０００ｐｐｍ以下の量で酸化クロム（ＶＩ）を含有する、請求項５４に記載の方法。
【請求項５６】
前記圧縮された、ペレット化された、または押出された酸化クロム触媒組成物が、前記圧縮された、ペレット化された、または押出された酸化クロム触媒組成物中に存在する酸化クロム全体に対して、約５００ｐｐｍ以下の量で酸化クロム（ＶＩ）を含有する、請求項５５に記載の方法。
【請求項５７】
前記圧縮された、ペレット化された、または押出された酸化クロム触媒組成物が、前記圧縮された、ペレット化された、または押出された酸化クロム触媒組成物中に存在する酸化クロム全体に対して、約２５０ｐｐｍ以下の量で酸化クロム（ＶＩ）を含有する、請求項５６に記載の方法。
【請求項５８】
前記圧縮された、ペレット化された、または押出された酸化クロム触媒組成物が、前記圧縮された、ペレット化された、または押出された酸化クロム触媒組成物中に存在する酸化クロム全体に対して、約１００ｐｐｍ以下の量で酸化クロム（ＶＩ）を含有する、請求項５７に記載の方法。
【請求項５９】
前記乾燥され、か焼された粉末が、約１５０ｍ2／ｇｍ〜約３５０ｍ2／ｇｍの範囲のＢＥＴ表面積を有する、請求項３６に記載の方法。
【請求項６０】
前記有機の還元溶剤の、酸化クロム（ＶＩ）に対するモル比が、約０．２〜約４．０の範囲である、請求項１３から２１までのいずれか１項に記載の方法。
【請求項６１】
前記有機の還元溶剤の、酸化クロム（ＶＩ）に対するモル比が、約０．７５〜約１．５の範囲である、請求項６０に記載の方法。
【請求項６２】
前記有機の還元溶剤の、酸化クロム（ＶＩ）に対するモル比が、約１〜約１．２５の範囲である、請求項６１に記載の方法。
【請求項６３】
前記アモルファスゲルが約８０％以上アモルファスである、請求項２８に記載の方法。
【請求項６４】
前記アモルファスゲルが約９０％以上アモルファスである、請求項６３に記載の方法。
【請求項６５】
前記アモルファスゲルが約１００％アモルファスである、請求項６４に記載の方法。
【請求項６６】
酸化クロム触媒組成物であって、
酸化クロム（ＩＩＩ）、および
前記酸化クロム触媒組成物中の酸化クロムの全含有量に対して約１０００ｐｐｍ以下の量で存在する酸化クロム（ＶＩ）
を含み、
酸化クロム（ＩＩＩ）と酸化クロム（ＶＩ）とが合計で、前記酸化クロム触媒組成物の総質量に対して約９６％以上の量で存在し、且つ、
前記酸化クロム触媒組成物が、約０．２ｃｃ／ｇ〜約２．０ｃｃ／ｇの範囲の細孔容積を有する細孔を定義する、
前記酸化クロム触媒組成物。
【請求項６７】
酸化クロム触媒組成物であって、
酸化クロム（ＩＩＩ）、および
前記酸化クロム触媒組成物中の酸化クロムの全含有量に対して約１００００ｐｐｍ以下の量で存在する酸化クロム（ＶＩ）
を含み、
酸化クロム（ＩＩＩ）と酸化クロム（ＶＩ）とが合計で、前記酸化クロム触媒組成物の総質量に対して約９６％以上の量で存在し、且つ、
前記酸化クロム触媒組成物が、約８０％以上のアモルファスのキセロゲルである、
前記酸化クロム触媒組成物。
【請求項６８】
酸化クロム触媒組成物の製造方法であって、
酸化クロム（ＶＩ）を水性溶剤中に溶解させて、溶液Ａを形成すること、
溶液Ａに有機の還元溶剤を添加して、スラリーを形成すること、および
前記スラリーを乾燥させて、前記酸化クロム触媒組成物中の酸化クロムの全含有量に対して約１０００ｐｐｍ以下の量で酸化クロム（ＶＩ）を有する粉末を形成すること
を含む、前記方法。
【請求項６９】
酸化クロム触媒組成物の製造方法であって、
酸化クロム（ＶＩ）を水性試薬中に溶解させて、溶液Ａを形成すること、
有機の還元溶剤を添加してスラリーを形成すること、
ここで、前記有機の溶剤の、酸化クロム（ＶＩ）に対するモル比は約０．２〜約４．０の範囲である、
および、
前記スラリーを乾燥させて、粉末を形成すること
を含む、前記方法。
【請求項７０】
酸化クロム触媒組成物の製造方法であって、最終的な酸化クロム触媒組成物中に存在する酸化クロム（ＶＩ）の量が、前記酸化クロム触媒組成物中の酸化クロムの全含有量に対して約１０００ｐｐｍ以下であるように、酸化クロム（ＶＩ）を酸化クロム（ＩＩＩ）に還元することを含む、前記方法。
【請求項７１】
酸化クロム触媒組成物の製造方法であって、
酸化クロム（ＶＩ）を水性溶剤中に溶解させること、
イソブチルアルコールを添加して、スラリーを形成すること、
前記スラリーを乾燥させて、粉末を形成すること、
を含む、前記方法。
【請求項７２】
酸化クロム触媒組成物の製造方法であって、
酸化クロム（ＶＩ）を水中に溶解させること、
イソブチルアルコールを添加して、スラリーを形成すること、
前記スラリーを乾燥させて、粉末を形成すること、
を含む、前記方法。
【請求項７３】
酸化クロム触媒組成物の製造方法であって、
水性溶剤中および有機の還元溶剤中に酸化クロム（ＶＩ）を含む混合物を形成すること、
ここで、前記有機の還元溶剤の、酸化クロム（ＶＩ）に対するモル比は約０．２〜約４．０の範囲である、
前記混合物を還流させてスラリーを形成すること、および
前記スラリーを乾燥させて、前記酸化クロム触媒組成物中の酸化クロムの全含有量に対して約１００００ｐｐｍ以下の量の酸化クロム（ＶＩ）を有する粉末を形成すること、
を含み、
ここで、前記粉末は約１５０ｍ2／ｇ〜約３５０ｍ2／ｇの範囲のＢＥＴ表面積を有する、
前記方法。
【請求項７４】
さらに、
酸化クロム（ＶＩ）を水性溶剤中に溶解して溶液Ａを形成すること、および
その後、有機の還元溶剤を溶液Ａに添加すること
を含む、請求項７３に記載の方法。
【請求項７５】
さらに、
酸化クロム（ＶＩ）を水性溶剤中に溶解して溶液Ａを形成すること、および
その後、溶液Ａを有機の還元溶剤中に添加すること
を含む、請求項７３に記載の方法。
【請求項７６】
さらに、
水性溶剤と有機の還元溶剤との混合物を形成すること、および
その後、酸化クロム（ＶＩ）を前記混合物に添加すること
を含む、請求項７３に記載の方法。
【請求項７７】
酸化クロム触媒組成物、および
基材
を含む酸化クロム触媒系であって、
前記酸化クロム触媒組成物が、
酸化クロム（ＩＩＩ）、および
前記酸化クロム触媒組成物中の酸化クロムの全含有量に対して約１００００ｐｐｍ以下の量で存在する酸化クロム（ＶＩ）
を含み、
前記酸化クロム触媒組成物は約１５０ｍ2／ｇ以上のＢＥＴ表面積を有し、
酸化クロム（ＩＩＩ）と酸化クロム（ＶＩ）とが合計で、前記酸化クロム触媒組成物の総質量に対して約９６質量％以上の量で存在し、
前記酸化クロム触媒組成物が前記基材と接触している、前記酸化クロム触媒系。
【請求項８０】
さらに、共触媒または助触媒を含み、前記共触媒または助触媒が、酸化クロム触媒組成物および基材と接触している、請求項７７に記載の酸化クロム触媒系。
【請求項８１】
酸化クロム触媒組成物であって、
酸化クロム（ＩＩＩ）、および
前記酸化クロム触媒組成物中の酸化クロムの全含有量に対して約１００００ｐｐｍ以下の量で存在する酸化クロム（ＶＩ）
を含み、酸化クロム（ＩＩＩ）と酸化クロム（ＶＩ）とが合計で、前記酸化クロム触媒組成物の総質量に対して約９６％以上の量で存在し、且つ、
前記酸化クロム触媒組成物が、約０．３ｇ／ｃｃ〜約１．０ｇ／ｃｃの範囲のかさ密度を有する、前記酸化クロム触媒組成物。
【請求項８２】
酸化クロム触媒組成物であって、
酸化クロム（ＩＩＩ）、および
前記酸化クロム触媒組成物中の全クロムに対して１００００ｐｐｍ未満の量で存在する酸化クロム（ＶＩ）
を含み、前記酸化クロム触媒組成物がキセロゲルである、前記酸化クロム触媒組成物。
【請求項８３】
前記酸化クロム触媒組成物がゾルゲル法によって製造される、請求項１に記載の酸化クロム触媒組成物。
【請求項８４】
前記酸化クロム触媒組成物が析出法によって製造される、請求項１に記載の酸化クロム触媒組成物。
【請求項８５】
前記酸化クロム触媒組成物が熱的方法によって製造される、請求項１に記載の酸化クロム触媒組成物。
【発明の詳細な説明】
【技術分野】
【０００１】
本開示は、低減されたレベルの酸化クロム（ＶＩ）を有するクロム触媒組成物およびクロム触媒系、並びに前記クロム触媒組成物および系の製造方法、およびその使用に関する。
【背景技術】
【０００２】
クロム（ＶＩ）は六価クロムおよびＣｒ（ＶＩ）としても知られており、元素クロムの毒性の形態である。六価クロムは、前駆体または中間体として役立つ多くの異なる産業用途を有する。その用途のいくつかは、染料、塗料、インクおよびプラスチック中のクロム顔料；  クロム触媒；  塗料、プライマーおよび他の表面コーティングに添加される防食用クロム剤；  クロム電気めっき；  溶接および熱間加工クロム合金およびクロム被覆金属を含む。それは、ポルトランドセメント中の不純物として存在することもある。高レベルの六価クロムへの曝露は、それらの産業に従事する人に対して短期的および長期的な健康上への影響を有することがある。短期的な影響は、鼻、喉、肺および皮膚に影響することがある。そのいくつかの症状は、鼻および喉への刺激、鼻水、くしゃみ、咳、かゆみ、熱感、喘鳴、息切れ、腫脹、かゆみを伴う赤い発疹、および六価クロムと皮膚が直接接触した際のクロム性潰瘍を含む。長期的な影響は、気道、目および皮膚に対する刺激および損傷、および場合により肺ガンを含む。実際に、監督機関は、全てのＣｒ（ＶＩ）化合物を職業発ガン物質とみなしている。
【０００３】
市販の酸化クロム（ＩＩＩ）触媒（Ｃｒ2Ｏ3）は、１）適した前駆体、例えばクロム酸または酸化クロム（ＶＩ）（ＣｒＯ3）を有機化学物質で還元させるゾルゲル法、および２）水酸化クロムを析出させ、処理して酸化クロム（ＩＩＩ）を形成させる析出法、および３）適したクロム前駆体化合物を熱的に変換して、酸化クロム（ＩＩＩ）と揮発性の副生成物とを形成させる熱的方法を含む、複数の経路によって合成されている。実験結果は、現在入手可能な経路から得られる触媒は、最新の毒物および危険物の規制に合致しない、やや高いＣｒ（ＶＩ）含有量を有することを示す。この欠点は、特に産業規模において、それらの製造、取り扱い、作業および処分を非実用的にしかねない。
【０００４】
Ｃｒ（ＶＩ）の低減は、この数十年の間、水中および土壌中のＣｒ（ＶＩ）汚染の環境修復の領域、および従事する人へのＣｒ（ＶＩ）の曝露において注目されてきた。還元剤、キレート剤および有機化学物質を組み合わせる方法が、環境浄化およびＣｒ（ＶＩ）の排水処理に貢献した一方で、それらの方法は、低いＣｒ（ＶＩ）レベルを有する触媒用途のためのＣｒ2Ｏ3材料の産業規模の製造に適用可能であることは判明していなかった。
【発明の概要】
【発明が解決しようとする課題】
【０００５】
当該技術分野において、最小のＣｒ（ＶＩ）レベルを有するクロム触媒、およびクロム触媒用途のためのＣｒ2Ｏ3材料を製造するための産業的に適用可能な方法を特定することが必要とされている。
【課題を解決するための手段】
【０００６】
概要
本願においては、最小の酸化Ｃｒ（ＶＩ）含有量を有する酸化クロム触媒組成物および酸化クロム触媒系、その製造方法、その使用方法、およびその様々な用途が開示される。
【０００７】
いくつかの実施態様において、本発明は、酸化クロム触媒組成物の製造方法であって、水性溶剤中および有機の還元溶剤中に酸化クロム（ＶＩ）を含む混合物を形成すること、前記混合物を還流させてスラリーを形成すること、および前記スラリーを乾燥させて、乾燥粉末中の酸化クロムの全含有量に対して約１００００ｐｐｍ以下の量の酸化クロム（ＶＩ）を有する粉末を形成することを含む、前記方法に関する。いくつかの実施態様において、乾燥された粉末をか焼してよい。いくつかの実施態様において、乾燥された粉末、または乾燥され、か焼された粉末をさらに、潤滑剤、例えばグラファイトと混合できる。いくつかの実施態様において、潤滑剤と混合されたかまたは混合されていない、乾燥された粉末または乾燥され、か焼された粉末を、様々な形状へと圧縮（例えばタブレットを形成）、ペレット化、または押出技術によって加工（例えば押出物を形成）できる。
【０００８】
いくつかの実施態様において、水性溶剤中および有機の還元溶剤中のクロム（ＶＩ）の混合物を、酸化クロム（ＶＩ）を水性溶剤中にまず溶解させて溶液（「溶液Ａ」として示す）を形成し、その後、有機の還元溶剤を溶液Ａに添加して、スラリーを形成することによって形成できる。他の実施態様において、前記混合物を、水性溶剤中で酸化クロム（ＶＩ）をまず溶解して溶液Ａを形成し、その後、溶液Ａを有機の還元溶剤中に添加することによって形成できる。さらに他の実施態様において、前記混合物を、水性溶剤と有機の還元溶剤とをまず混合して、その後、酸化クロム（ＶＩ）を該混合物中に添加することによって形成できる。
【０００９】
いくつかの実施態様において、乾燥された粉末、乾燥され焼成された粉末、配合された粉末、圧縮された粉末、ペレット化された粉末、押出された粉末および／または工程中の全ての他の固形の中間体は、酸化クロム（ＶＩ）を、固形の中間体中の酸化クロムの全含有量に対して約１００００ｐｐｍ以下、約５０００ｐｐｍ以下、約２０００ｐｐｍ以下、約１０００ｐｐｍ以下、約５００ｐｐｍ以下、約２５０ｐｐｍ以下または約１００ｐｐｍ以下の量で有し得る。
【００１０】
いくつかの実施態様において、本発明は、酸化クロム触媒組成物の製造方法であって、クロム（ＶＩ）をクロム（ＩＩＩ）へと還元することを含む前記方法に関する。いくつかの実施態様において、前記方法は、有機の還元溶剤を酸化することを含む。いくつかの実施態様において、有機の還元溶剤の酸化クロム（ＶＩ）に対するモル比は、約０．２〜約４．０、約０．３〜約３．０、約０．４〜約２．０、０．５〜約１．５、約０．６〜約１．３、約０．７５〜約１．５または約１〜約１．２５の範囲であってよい。
【００１１】
１つの実施態様において、水性溶剤は水を含み得る。いくつかの実施態様において、有機の還元溶剤は、アルコール、アルデヒド、カルボン酸またはそれらの組み合わせを含み得る。１つの実施態様において、前記アルコールはイソブチルアルコールを含み得る。１つの実施態様において、有機の還元溶剤は、ベンジルアルコールを含み得る。１つの実施態様において、有機の還元溶剤は、エタノールとイソ酪酸との組み合わせ、またはエタノールと酢酸との組み合わせを含み得る。水性溶剤と有機の還元溶剤との混合物は、二成分相の混合物または三成分相の混合物を形成できる。いくつかの実施態様において、有機の還元溶剤は、溶剤として、且つ還元剤として作用する。いくつかの実施態様において、追加的な還元剤、溶剤またはキレート剤は工程に添加されない。
【００１２】
１つの実施態様において、水性溶剤が水を含み且つ有機の還元溶剤がイソブチルアルコールを含む場合、前記方法は、酸化クロム（ＶＩ）を水中で溶解させること、イソブチルアルコールを酸化してイソブチルアルデヒドおよびイソ酪酸を形成すること、および前記イソ酪酸と溶解された酸化クロム（ＶＩ）とを反応させてアセトンと二酸化炭素とを形成することを含み得る。
【００１３】
いくつかの実施態様において、本発明は、酸化クロム触媒組成物の製造方法であって、前記触媒組成物がアモルファスゲルであってよい前記方法に関する。いくつかの実施態様において、前記アモルファスゲルは、約８０％以上、約８５％以上、約９０％以上、約９５％以上、約９８％以上、約９９％以上、または約１００％がアモルファスであってよい。いくつかの実施態様において、前記アモルファスゲルは、キセロゲルであってよい。
【００１４】
いくつかの実施態様において、本発明は、還元経路によって製造される触媒組成物に関する。他の実施態様において、本発明は、析出経路によって製造される触媒組成物に関する。さらに他の実施態様において、本発明は、熱分解経路によって製造される触媒組成物に関する。還元、析出および熱分解の経路を、以下でより詳細に議論する。いくつかの実施態様において、本発明は、本願内に開示される酸化クロム触媒組成物をもたらす他の経路によって製造される酸化クロム触媒組成物に関し得る。
【００１５】
いくつかの実施態様において、本発明は酸化クロム（ＩＩＩ）および酸化クロム（ＶＩ）を含む酸化クロム触媒組成物であって、酸化クロム（ＶＩ）が、触媒組成物中の酸化クロム全体に対して約１００００ｐｐｍ以下、約５０００ｐｐｍ以下、約２０００ｐｐｍ以下、約１０００ｐｐｍ以下、約５００ｐｐｍ以下、約２５０ｐｐｍ以下または約１００ｐｐｍ以下の量で存在し得る前記組成物に関する。いくつかの実施態様において、酸化クロム（ＩＩＩ）は、触媒組成物中の酸化クロム全体に対して約９９質量％以上の量で存在し得る。
【００１６】
いくつかの実施態様において、酸化クロム（ＩＩＩ）と酸化クロム（ＶＩ）とが合計で、酸化クロム触媒組成物の総質量に対して約８０質量％以上、約８５質量％以上、約９０質量％以上、約９５質量％以上、約９６質量％以上、約９７質量％以上、約９８質量％以上、または約９９質量％以上の量で存在する。
【００１７】
いくつかの実施態様において、酸化クロム触媒組成物は、ＢＥＴ（Ｂｒｕｎａｕｅｒ−Ｅｍｍｅｔｔ−Ｔｅｌｌｅｒ）表面積約５０ｍ2／ｇ以上、または約１５０ｍ2／ｇ以上を有し得る。前記のＢＥＴ表面積は、ＩＳＯ  ９２７７：２０１０で開示されるＢＥＴモデルに従って測定および計算できる（以下でより詳細に説明する）。いくつかの実施態様において、ＢＥＴ表面積は、約１５０ｍ2／ｇ〜約３５０ｍ2／ｇ、約２００ｍ2／ｇ〜約３２５ｍ2／ｇ、または約３００ｍ2／ｇ〜にわたることができる。いくつかの実施態様において、酸化クロム触媒組成物は、高い細孔容積を有し得る。いくつかの実施態様において、前記酸化クロム触媒組成物を様々な形状へと圧縮（例えばタブレットを形成）、ペレット化、または押出技術によって加工（例えば押出物を形成）できる。
【００１８】
いくつかの実施態様において、本発明は、基材と接触した酸化クロム触媒組成物を含む酸化クロム触媒系に関する。いくつかの実施態様において、前記触媒組成物および／または触媒系はさらに、１つまたはそれより多くの助触媒および／または共触媒を含み得る。
【００１９】
いくつかの実施態様において、本発明は、ハロゲン化炭化水素(hydrohalocarbon)化合物の製造方法であって、ハロゲン化炭化水素出発材料と、本願内に開示される実施態様による酸化クロム触媒組成物および／または酸化クロム触媒系とを接触させることを含む前記方法に関する。
【００２０】
「基材」との用語は、その上またはその中に触媒組成物が設置される材料（例えば金属、半金属、半金属酸化物または金属酸化物）に関する。いくつかの実施態様において、基材は、複数の触媒粒子を含有するウォッシュコートを有する固体表面の形態であってよい。いくつかの実施態様において、基材は多孔質の固体表面の形態であってよく、且つ触媒組成物を細孔の外側および／または細孔の内側で基材上に含浸させることができる。適した基材の形状は、押出物、球、タブレット、モノリス、ハニカム、ペレット、粒質物および粉末を含む。
【００２１】
「アモルファス」との用語は、試料をＸ線回折（ＸＲＤ）で分析する際に、回折パターン中に基線のバックグラウンド信号が存在し、鋭い反射が不在であることに関する。
【００２２】
「キセロゲル」との用語は、ゾルゲル法によって製造され、標準状態下で例えば蒸発により乾燥されるゲルに関する。通常の乾燥条件は、ゲルに毛管圧を印加し、それによって収縮するとともにゲルのネットワークを緻密化して、キセロゲルを形成することができる。
【００２３】
「酸化クロム（ＶＩ）」および「クロム酸」との文言は、本願を通して互換的に使用され、且つ他の一般名、例えば「三酸化クロム」および「無水クロム」を包含するとも理解される。
【００２４】
「酸化クロムの全含有量」との用語は、存在する全ての酸化クロム種の合計に関し、且つ限定されずに酸化クロム（ＩＩＩ）、酸化クロム（ＶＩ）、酸化クロム（ＩＶ）および酸化クロム（ＩＩ）を含む様々な酸化状態を包含することを意味する。
【００２５】
「触媒組成物」との用語は、触媒活性を担う有効な成分に関する。
【００２６】
「触媒系」との用語は、触媒組成物、並びに任意の捕捉的な添加剤、例えば基材、助触媒、結合剤、安定剤などに関する。
【００２７】
本開示の上記および他の特徴、その性質、および様々な利点は、以下の詳細な説明を添付の図面と関連付けて考慮するとより明らかになる。
【図面の簡単な説明】
【００２８】
【図１】図１は、１つの実施態様による酸化クロム触媒組成物の製造方法を模式的に示す。
【発明を実施するための形態】
【００２９】
詳細な説明
本開示は、最小のクロム（ＶＩ）含有量を有する酸化クロム触媒組成物の製造方法に関する。本願内に開示される方法は、多くの利点、例えば単独の有機化学物質（またはいくつかの実施態様においては２つの有機化学物質）を有する有機の還元溶剤を、追加的な化学物質またはキレート剤を用いずに使用すること、ゾルゲル法を使用すること、工程中の種々の段階で遭遇する全ての中間体が、最小の酸化クロム（ＶＩ）レベルを有するので、安全な産業規模での取り扱いが可能になり、且ついくつかの実施態様においては、規制されている限界未満の酸化クロム（ＶＩ）のレベルを有するという利点を有し得る。
【００３０】
酸化クロム触媒組成物および／または系の製造方法
本開示は、最小の酸化クロム（ＶＩ）レベルを有する酸化クロム触媒組成物および／または系の製造方法、およびいくつかの実施態様においては、規制されている限界未満である酸化クロム（ＶＩ）レベルを有する酸化クロム触媒組成物および／または系の製造方法に関する。
【００３１】
いくつかの実施態様において、酸化クロム（ＶＩ）のレベルが低減された多孔質のＣｒ2Ｏ3粉末を、「還元経路」として、または「有機経路」知られる方法によって製造できる。この方法は、エタノールおよび／または他の還元剤を使用して、酸化クロム（ＶＩ）を酸化クロム（ＩＩＩ）へと還元する。例示的な還元経路法は、米国特許第２２７１３５６号明細書（ゲルタイプのＣｒ2Ｏ3触媒を、酸化クロム（ＶＩ）と様々な還元剤（例えばエタノールおよびシュウ酸）とを水溶液中で反応させることによって製造することを開示）、および米国特許第３２５８５００号明細書（Ｃｒ2Ｏ3触媒を製造するためのゾルゲル法および顔料乾燥法を開示）内で議論されている。これらの特許内で開示される方法を、本願内で開示されるようにさらに変更して、酸化クロム（ＶＩ）レベルが低減された最終的な酸化クロム触媒組成物および／または系を製造できる。
【００３２】
いくつかの実施態様において、触媒組成物を、「無機経路」としても知られる「析出経路」を使用して製造できる。この方法は、クロム（ＩＩＩ）塩前駆体（例えば硝酸塩、塩化物塩、硫酸塩等）を水溶液中に溶解して使用し、溶液、例えばアンモニア溶液で処理して、水酸化クロム析出物を形成する。無機経路下で、酸化クロムを形成するために、水酸化クロム析出物は、さらなる処理段階、例えばろ過、乾燥、か焼などを経ることがある。酸化クロムを製造するための例示的な析出経路の工程は、米国特許第６３００５３１号明細書、米国特許第５５２３５００号明細書、および米国特許第５１５５０８２号明細書（水性クロム塩を水性アンモニアまたはアルカリ金属水酸化物と混合して、水酸化クロムを析出させる、例示的な方法を開示）内に開示されている。
【００３３】
いくつかの実施態様において、触媒組成物を、「熱分解」経路を使用して製造できる。この方法は、クロム前駆体（例えば、二クロム酸（ＶＩ）アンモニウム、二クロム酸（ＶＩ）ナトリウム、二クロム酸（ＶＩ）カリウム、クロム酸等）を使用し、それが熱処理（通常、４００℃を上回る高温）で酸化クロムを形成し、且つ揮発性の副生成物を放出する。クロム前駆体の選択に依存して、「熱分解経路」によって得られる酸化クロムは、例えばアンモニウム、ナトリウムまたはカリウムを含有することもあるし、含有しないこともある。そのような化合物のレベルを、クロム前駆体の熱分解後に水または適した有機溶剤を用いた洗浄段階を行うことによって低減できる。「熱分解」経路に従う酸化クロムの例示的な製造方法は、米国特許第５０３６０３６号明細書内で議論されている。
【００３４】
これらの特許内で開示される方法を、本願内で開示されるようにさらに変更して、酸化クロム（ＶＩ）レベルが低減された最終的な触媒組成物および／または系を製造できる。本発明の対象は、本願内で開示される経路の全てによって製造された酸化クロム（ＩＩＩ）触媒組成物および／または系を包含する。
【００３５】
様々な実施態様をここで、以下の図面および例を参照して説明する。いくつかの例示的な実施態様を説明する前に、本開示は以下の説明に記載される構成または工程段階の詳細に限定されないことが理解されるべきである。他の実施態様を、記載される原理に従う様々な方式で実行または行うことができる。
【００３６】
図１は、本発明の１つの実施態様による酸化クロム触媒組成物を製造するための例示的なゾルゲル方法１００を模式的に説明する。ブロック１１０で、前記方法は、酸化クロム（ＶＩ）と、水性溶剤と、有機の還元溶剤とを含む混合物を形成することを含み得る。前記混合物は、考え得るいかなる順序でも形成できる。いくつかの実施態様において、酸化クロム（ＶＩ）は水性溶剤中に溶解されて、まず溶液Ａを形成でき、その後、有機の還元溶剤を溶液Ａに添加できる。いくつかの実施態様において、溶液Ａを有機の還元溶剤に添加できる。いくつかの実施態様において、水性溶剤および有機の還元溶剤を混合または予め混合でき、その溶剤混合物に酸化クロム（ＶＩ）を添加できる。添加を、予め決められた時間にわたって制御できる。選択的に、添加は瞬時であってよい。
【００３７】
いくつかの実施態様において、水性溶剤は水であってよい。いくつかの実施態様において、有機の還元溶剤は、アルコール、アルデヒド、カルボン酸またはそれらの組み合わせ、例えばメタノール、エタノール、プロパノール、イソプロパノール、ブタノール、イソブタノール、ｎ−ブタノール、ｓｅｃ−ブタノール、ｔｅｒｔ−ブタノール、イソプレノール、ベンジルアルコール、イソブチルアルデヒド、イソ酪酸、酢酸、エタノールおよび酢酸、エタノールおよびイソ酪酸等であってよい。いくつかの実施態様において、水性溶剤および有機の還元溶剤は、溶剤の互いの可溶性に依存して、二成分相の混合物または三成分相の混合物を形成できる。いくつかの実施態様において、添加は、発熱反応をもたらし、混合物の温度を高めることがある。
【００３８】
いくつかの実施態様において、有機の還元溶剤の酸化クロム（ＶＩ）に対するモル比は、約０．２〜約４．０、約０．３〜約３．０、約０．４〜約２．０、約０．５〜約１．５、約０．６〜約１．３、約０．７５〜約１．５または約１〜約１．２５の範囲であってよい。
【００３９】
ブロック１２０で、前記方法はさらに、混合物を還流させてスラリーを形成することを含む。還流を、約５０℃〜約２５０℃、約７０℃〜約１５０℃、または約８５℃〜約９５℃の範囲の高温で行うことができる。還流を、約３０分〜約２４時間、約１時間〜約２０時間、約３時間〜約１６時間の範囲の時間にわたって、または生じるスラリー中の酸化クロム（ＶＩ）含有量を予め定められたレベル未満に低下させるために必要な時間の間、行うことができる。前記の予め定められたレベルは例えば、スラリー中に存在する酸化クロムの全含有量に対して、約１００００ｐｐｍ以下、約５０００ｐｐｍ以下、約２０００ｐｐｍ以下、約１０００ｐｐｍ以下、約５００ｐｐｍ以下、約２５０ｐｐｍ以下または約１００ｐｐｍ以下の酸化クロム（ＶＩ）であってよい。
【００４０】
還流の存在、その温度、および時間は、該方法において使用される水性溶剤および有機の還元溶剤に依存し得る。いくつかの実施態様において、全く還流がないことがある。いくつかの実施態様において、溶液Ａと混合された第１の有機の還元溶剤を、第１の時間の間還流できる。前記第１の時間は、約３０分〜約２４時間、約１時間〜約２０時間、約３時間〜約１６時間、または生じるスラリー中の酸化クロム（ＶＩ）含有量を予め定められたレベル未満に低下させるために必要な時間の範囲であってよい。その後、第２の有機の還元溶剤を添加でき、引き続き、その混合物および／またはスラリーを、第２の有機の還元溶剤の添加後さらに第２の時間の間還流させて、所望の酸化クロム（ＶＩ）レベルに到達できる。第２の還流時間および温度は、第１の還流時間および温度と等しくても、それより短くても、または長くてもよく、且つ、該方法において使用される水性化学物質および有機化学物質に依存し得る。
【００４１】
ブロック１３０で、前記方法はさらに、混合物中のクロム（ＶＩ）をクロム（ＩＩＩ）に還元することを含む。いくつかの実施態様において、還元反応は、水性溶剤、有機の還元溶剤および酸化クロム（ＶＩ）混合物の形成に際して直ちに生じる。いくつかの実施態様において、還元反応は、還流の間に生じる。還元は、単独の還流段階の間、または複数の還流段階の間に生じることができる。いくつかの実施態様において、有機の還元溶剤は、還元剤と溶剤との両方として作用し、クロム（ＶＩ）をクロム（ＩＩＩ）へと還元する。いくつかの実施態様において、有機の還元溶剤は、クロム（ＶＩ）のクロム（ＩＩＩ）への還元の結果として酸化される。いくつかの実施態様において、前記混合物および／またはスラリーは、任意の他の添加剤、例えば還元剤またはキレート剤不含であってよく、前記混合物および／またはスラリー中の成分は水性溶剤、有機の還元溶剤、酸化クロム（ＶＩ）およびそれらから生じる任意の反応生成物のみである。
【００４２】
１つの実施態様において、水性溶剤は水を含むことができ、且つ有機の還元溶剤はイソブチルアルコールを含み得る。前記酸化クロム（ＶＩ）は、水中に溶解されて酸化クロム（ＶＩ）溶液を形成できる。次いで、イソブチルアルコールを前記酸化クロム（ＶＩ）溶液に添加して、二成分系混合物を形成できる。イソブチルアルコールの添加は発熱反応をもたらすことができ、それによって混合物の温度が例えば約２５℃〜約５０℃の範囲に高まる。外部加熱を使用して混合物の温度を例えば約８５℃〜約９５℃の範囲に高めることができる。外部加熱で得られた温度範囲で温度を保持することができ、次いでその反応を約３時間、還流させることができる。還流の間、いくつかの反応が生じることができ、例えば１）クロム（ＶＩ）がクロム（ＩＩＩ）に還元されることができ、２）イソブチルアルコールがイソブチルアルデヒドおよびイソ酪酸へと酸化されることができ、且つ３）イソ酪酸が酸化クロム（ＶＩ）と反応してアセトンと二酸化炭素とを形成できる。ブロック１３０で、ゾルゲルスラリーが形成され得る。それらの反応、並びに他の実施態様において生じる反応は、スラリー中に存在する酸化クロムの全含有量に対して、約１００００ｐｐｍ以下、約５０００ｐｐｍ以下、約２０００ｐｐｍ以下、約１０００ｐｐｍ以下、約５００ｐｐｍ以下、約２５０ｐｐｍ以下または約１００ｐｐｍ以下である酸化クロム（ＶＩ）レベルを達成できる。
【００４３】
次いで、ゾルゲルのスラリーはブロック１４０へと進むことができ、スラリーを乾燥して最小レベルの酸化クロム（ＶＩ）を有する粉末を形成する。ゾルゲルのスラリーを標準条件下で乾燥させる場合、つまり、液体が徐々に蒸発し且つ超臨界的な条件ではない場合、濃厚なキセロゲルが形成され得る。乾燥は、約５０℃〜約２００℃、約１００℃〜約１５０℃の範囲の温度、または約１２０℃で行うことができる。いくつかの実施態様において、乾燥を空気中で実施してよい。他の実施態様において、乾燥を窒素下で実施してよい。いくつかの実施態様において、スラリーの乾燥はケークを形成することがあり、そのケークをその後、造粒して、乾燥された粉末を形成できる。
【００４４】
乾燥された粉末を、ブロック１５０に示すとおり、任意にか焼できる。か焼は、約３００℃〜約５００℃、または約３５０℃〜約４５０℃の範囲の温度で行うことができる。いくつかの実施態様において、か焼を空気中で実施してよい。他の実施態様において、か焼を窒素下で実施してよい。さらに他の実施態様において、か焼を流れの下で実施してよい。
【００４５】
乾燥され、か焼されたかまたはか焼されていない粉末に、ブロック１６０に示すとおり、潤滑剤を配合できる。潤滑剤は、生じる触媒組成物の流動性を改善できる。潤滑剤は、グラファイト、ポリテトラフルオロエチレン（ＰＴＦＥ）または六方晶系の窒化ホウ素、二硫化モリブデン、二硫化タングステン、酢酸クロム水和物、または酢酸クロム水酸化物の１つまたはそれより多くであってよい。いくつかの実施態様において、潤滑剤は、低いパーセンテージの水を有するグラファイトであってよい。
【００４６】
乾燥され、か焼されたかまたはか焼されていない、および潤滑剤を配合されたかまたは配合されていない粉末を、場合により、ブロック１７０に示すとおり、様々な形状へと圧縮（例えばタブレットを形成）、ペレット化、または押出技術によって加工（例えば押出物を形成）できる。例えば、圧縮された、ペレット化された、または押出された触媒組成物を、ペレット、ビーズ、押出物、リング、球、円柱、三つ葉および四つ葉状の片として成型できる。
【００４７】
乾燥された粉末（か焼され、潤滑剤を配合され、圧縮またはペレット化されたかどうかにはかかわらず）は、ブロック１８０に従って、最終的な酸化クロム触媒組成物を形成でき、以下でさらに詳細に説明する。
【００４８】
乾燥および／またはか焼および／または配合および／または圧縮および／またはペレット化された粉末、および／または押出されたおよび／または最終的な酸化クロム触媒組成物中の酸化クロム（ＶＩ）のレベルは、乾燥および／またはか焼および／または配合および／または圧縮および／またはペレット化された粉末、および／または押出されたおよび／または最終的な酸化クロム触媒組成物中に存在する酸化クロムの全含有量に対して、約１００００ｐｐｍ以下、約５０００ｐｐｍ以下、約２０００ｐｐｍ以下、約１０００ｐｐｍ以下、約５００ｐｐｍ以下、約２５０ｐｐｍ以下、または約１００ｐｐｍ以下であってよい。
【００４９】
溶解されたクロム（ＶＩ）または酸化クロム（ＶＩ）の濃度は、公に使用可能なＥＰＡ（Ｅｎｖｉｒｏｎｍｅｎｔａｌ  Ｐｒｏｔｅｃｔｉｏｎ  Ａｇｅｎｃｙ）の方法７１９６Ａに準拠して測定できる。７１９６Ａの方法において、溶解されたクロム（ＶＩ）の濃度は、クロム（ＶＩ）とジフェニルカルバジドとの酸性溶液中での反応によって、比色分析により測定される。赤紫色の未知の組成物が反応において生成する。その組成物の吸収は、測光法により５４０ｎｍで測定され得る。前記反応は敏感であるので、干渉量の物質、例えば、ジフェニルカルバジドと反応して色を生じることもあるモリブデン、バナジウム、水銀および鉄の不在下で反応が行われることが確実であるように注意する。使用できる例示的な比色装置は、分光光度計（１ｃｍ以上の光路で、５４０ｎｍで使用する）、またはフィルター光度計（１ｃｍ以上の光路で、５４０ｎｍ付近での最大透過率を有する黄緑色のフィルターを備える）を含む。
【００５０】
最終的な酸化クロム触媒組成物を、捕捉的な添加剤と組み合わせて、最終的な酸化クロム触媒系を形成してもよい。例えば、酸化クロム触媒組成物を、基材上および／または基材中に分散させてもよいし、または酸化クロム触媒組成物を１つまたはそれより多くの助触媒、結合剤、共触媒またはそれらの組み合わせと、工程の様々な段階で組み合わせてもよい。
【００５１】
酸化クロム触媒組成物
いくつかの実施態様において、本発明は酸化クロム（ＩＩＩ）および酸化クロム（ＶＩ）を含む酸化クロム触媒組成物であって、酸化クロム（ＶＩ）が、酸化クロム触媒組成物中の酸化クロム全体に対して約１００００ｐｐｍ以下、約５０００ｐｐｍ以下、約２０００ｐｐｍ以下、約１０００ｐｐｍ以下、約５００ｐｐｍ以下、約２５０ｐｐｍ以下または約１００ｐｐｍ以下の量で存在し得る前記組成物に関する。いくつかの実施態様において、酸化クロム（ＩＩＩ）は、酸化クロム触媒組成物中の酸化クロム全体に対して約９９質量％以上の量で存在し得る。
【００５２】
いくつかの実施態様において、酸化クロム（ＩＩＩ）と酸化クロム（ＶＩ）とが合計で、酸化クロム触媒組成物の総質量に対して約８０質量％以上、約８５質量％以上、約９０質量％以上、約９５質量％以上、約９６質量％以上、約９７質量％以上、約９８質量％以上、または約９９質量％以上の量で触媒組成物中に存在する。
【００５３】
いくつかの実施態様において、酸化クロム触媒組成物は、アモルファスゲル、例えばキセロゲルであってよい。いくつかの実施態様において、前記アモルファスゲルは、約８０％以上、約８５％以上、約９０％以上、約９５％以上、約９８％以上、約９９％以上、または約１００％がアモルファスであってよい。本願内で開示されるアモルファス含有率は、ＰＡＮａｌｙｔｉｃａｌ  Ｘ’Ｐｅｒｔ  Ｐｒｏ  ＸＲＤ装置を使用して測定できる。前記装置は、１００％のＮＢＳ（Ｎａｔｉｏｎ  Ｂｕｒｅａｕ  ｏｆ  Ｓｔａｎｄａｒｄｓ）標準を用いて較正されている。全ての試料を、約３２．５°〜約３４．５°の範囲の２θ角の間で走査し、典型的には約３３．６°の２θ角で存在するα−Ｃｒ2Ｏ3の主ピーク（ｄ−２．６６５）が包含される走査を確実にする。アモルファス含有率の決定は、リートベルト解析を使用して行う。
【００５４】
いくつかの実施態様において、酸化クロム触媒組成物は、約１５０ｍ2／ｇ以上の高いＢＥＴ表面積を有し得る。いくつかの実施態様において、酸化クロム触媒組成物のＢＥＴ表面積は、約１５０ｍ2／ｇ〜約３５０ｍ2／ｇ、約２００ｍ2／ｇ〜約３２５ｍ2／ｇ、約２４０ｍ2／ｇ〜約３２５ｍ2／ｇ、または約３００ｍ2／ｇの範囲であってよい。本願内に開示されるＢＥＴ表面積は、２つのマイクロメトリクス装置、つまり、Ｇｅｍｉｎｉ  Ｖ／ＶＩＩ表面積分析機およびＴｒｉＳｔａｒ  ＩＩ  ｐｌｕｓを使用して測定できる。両方の装置におけるＩＳＯ（国際標準化機構）の試験方法は９２７７：２０１０であり、「ガス吸着による固体の比表面積測定−ＢＥＴ法」と題されている。
【００５５】
酸化クロム触媒組成物は、約０．３ｇ／ｃｃ〜約１．０ｇ／ｃｃ、約０．４ｇ／ｃｃ〜約０．９ｇ／ｃｃ、または約０．４５ｇ／ｃｃ〜約０．８ｇ／ｃｃの範囲の中央かさ密度を有し得る。本願内で開示されるかさ密度は、米国試験材料協会（ＡＳＴＭ）  Ｄ７４８１−０の「メスシリンダーを使用した粉末のゆるみかさ密度およびタップかさ密度を測定するための標準試験方法」と題された方法を使用して測定でき、且つＳｃｏｔｔ塗料容積計（濃度計）装置において分析される。
【００５６】
酸化クロム触媒組成物は、約０．２ｃｃ／ｇ〜約２．０ｃｃ／ｇ、約０．４ｃｃ／ｇ〜約１．５ｃｃ／ｇ、または約０．４ｃｃ／ｇ〜約１．２ｃｃ／ｇの範囲の細孔容積を有する多孔質であってよい。本願内に開示される細孔容積は、２つの方法、つまり、水銀（Ｈｇ）法と窒素（Ｎ2）法によって測定できる。Ｈｇ法は、ＡＳＴＭ  Ｄ４２８４−１２の「水銀圧入ポロシメトリーによる触媒および触媒担体の細孔容積分布を測定するための標準試験方法」と題された方法を使用し、Ｍｉｃｒｏｍｅｒｉｔｉｃｓ  ＡｕｔｏＰｏｒｅ  Ｖ装置において分析される。Ｎ2法は、ＡＳＴＭ  Ｄ４２２２−０３（２００８）の、「静的容積測定による触媒および触媒担体の窒素吸着および脱着等温式を測定するための標準試験方法」と題された方法を使用し、Ｍｉｃｒｏｍｅｒｉｔｉｃｓ  ＴｒｉＳｔａｒ  ＩＩ  Ｐｌｕｓ装置において分析される。
【００５７】
いくつかの実施態様において、酸化クロム触媒組成物は、様々な形状、例えばタブレット、ペレット、ビーズ、押出物、リング、球、円柱、星型、中空星型、三つ葉、中空三つ葉、四つ葉、および中空四つ葉に成型された片を含み得る。
【００５８】
酸化クロム触媒系
いくつかの実施態様において、本発明は、基材、例えばアルミナ（Ａｌ2Ｏ3）、フッ化アルミニウム（ＡｌＦ3）、フッ素化アルミナ、シリカ（ＳｉＯ2）、ジルコニア（ＺｒＯ2）、チタニア（ＴｉＯ2）、酸化マグネシウム（ＭｇＯ）、フッ化マグネシウム（ＭｇＦ2）、フッ化カルシウム（ＣａＦ2）、カーボン材料（例えば活性炭、木炭またはカーボンブラック）またはそれらの組み合わせと接触した酸化クロム触媒組成物を含む、酸化クロム触媒系に関する。前記基材は、酸化クロム触媒系中で、酸化クロム触媒系の総質量に対して約９５質量％までの量で存在できる。
【００５９】
いくつかの実施態様において、酸化クロム触媒系はさらに、１つまたはそれより多くの共触媒および／または助触媒、例えばリチウム（Ｌｉ）、ナトリウム（Ｎａ）、カリウム（Ｋ）、ルビジウム（Ｒｂ）、セシウム（Ｃｓ）、ベリリウム（Ｂｅ）、マグネシウム（Ｍｇ）、カルシウム（Ｃａ）、ストロンチウム（Ｓｒ）、バリウム（Ｂａ）、スカンジウム（Ｓｃ）、イットリウム（Ｙ）、ジルコニウム（Ｚｒ）、ハフニウム（Ｈｆ）、バナジウム（Ｖ）、ニオブ（Ｎｂ）、タンタル（Ｔａ）、タングステン（Ｗ）、マンガン（Ｍｎ）、レニウム（Ｒｅ）、鉄（Ｆｅ）、ルテニウム（Ｒｕ）、オスミウム（Ｏｓ）、コバルト（Ｃｏ）、ロジウム（Ｒｈ）、イリジウム（Ｉｒ）、亜鉛（Ｚｎ）、ニッケル（Ｎｉ）、パラジウム（Ｐｄ）、白金（Ｐｔ）、銅（Ｃｕ）、銀（Ａｇ）、金（Ａｕ）、カドミウム（Ｃｄ）、水銀（Ｈｇ）、ホウ素（Ｂ）、アルミニウム（Ａｌ）、ガリウム（Ｇａ）、インジウム（Ｉｎ）、タリウム（Ｔｌ）、ケイ素（Ｓｉ）、リン（Ｐ）、ヒ素（Ａｓ）、ビスマス（Ｂｉ）、セレン（Ｓｅ）、テルル（Ｔｅ）、トリウム（Ｔｈ）、ウラン（Ｕ）、チタン（Ｔｉ）、モリブデン（Ｍｏ）、鉛（Ｐｂ）、スズ（Ｓｎ）、ゲルマニウム（Ｇｅ）、アンチモン（Ｓｂ）、ランタノイドの列からの元素（希土類元素）に基づく化合物、またはそれらの組み合わせを含み得る。
【００６０】
共触媒および／または助触媒の適した化合物は、ハロゲン化物、酸化物、オキシハロゲン化物、またはそれらの混合物を含む。助触媒および／または共触媒は、それらの元素状態で、例えばそれらの金属または半金属形態で存在してもよい。共触媒および／または助触媒は、酸化クロム触媒組成物の一部であってよく、且つ基材と接触していてよい。当該技術分野で公知の方法、例えば含浸、共沈、または粉末混合を適用して、助触媒および／または共触媒を触媒系中に含ませることができる。酸化クロム触媒系の製造を、工程の溶剤、例えば水、有機溶剤、希酸（例えば硝酸）、希塩基（例えばアンモニア）またはそれらの混合物の添加によって補助することができる。助触媒および／または共触媒は、酸化クロム触媒系中で、酸化クロム触媒系の総質量に対して約０．５質量％〜約３０質量％の範囲の量で存在できる。
【００６１】
ハロゲン化炭化水素の製造方法
歴史的に、アンモニアは冷却において使用されていた。アンモニアの漏洩から生じるその高い毒性および致命的な影響は、クロロフルオロカーボン（ＣＦＣ）およびフルオロカーボン（ＦＣ）の開発を導いた。ＣＦＣは、塩素、フッ素および炭素の元素から構成される合成の化合物であり、初めは冷媒用途のために開発された。それらの化合物は、不活性であり、非毒性であり且つ容易に圧縮できる性質ゆえに、冷媒として特に適しているとみなされた。ＦＣは、フッ素および炭素の元素のみで構成される合成の化合物である。
【００６２】
ＣＦＣが環境に有害であることが後に発見された。ＣＦＣが空気中に放出されると、それらは大気中を上向きにゆっくりと流れ、そして長期にわたって未反応のままで、成層圏に到達し、そこでそれらは太陽からの紫外光に曝露されて、その紫外光がＣＦＣを活性化し、それらの炭素と塩素との結合を破壊し、そのことによって塩素原子を放出する。塩素原子は成層圏中のオゾンと反応し、それが成層圏中のオゾンと酸素との平衡を妨害し、「オゾン層」としても知られる成層圏（高高度）のオゾンの破壊に寄与する。
【００６３】
結果として、ＣＦＣの将来の生産および使用は大幅に制限され、且つ場合によっては禁止された。ＣＦＣの生産は、２０世紀の終わりには完全に段階的に廃止された。ハロゲン化炭化水素（ＨＦＣ）、および第三世代のハロゲン化炭素としても知られるクロロフルオロ炭化水素（ＨＣＦＣ）は、ＣＦＣの代替として低温産業に導入された。ＨＦＣは、炭素原子に結合された水素およびフッ素で構成され、且つＨＣＦＣは、炭素原子に結合された水素、フッ素および塩素原子で構成される。水素と炭素との結合の存在は、ＨＦＣおよびＨＣＦＣを、ＣＦＣよりも反応性にし、ひいては、環境分解により敏感にする。従って、ＨＦＣおよびＨＣＦＣは、成層圏に到達し且つ損傷することなく、より低い高度で破壊される。同時に、水素原子の存在は、ＨＦＣおよびＨＣＦＣの沸点を低下させ、ＨＦＣと比較して劣った冷却効率をもたらす。さらには、ＨＦＣおよびＨＣＦＣは成層圏には到達しない一方で、より低い大気中でのそれらの濃度が高まる結果として、それらは地球温暖化の加速に寄与する潜在的な温室効果ガスとして特定されている。従って、近年はＨＦＣおよびＨＣＦＣが段階的に廃止されようとしており、第四世代のハロゲン化炭化水素、例えばハイドロフルオロオレフィン（ＨＦＯ）、ハイドロクロロフルオロオレフィン（ＨＣＦＯ）および炭化水素（ＨＣ）の開発が目指されている。ＨＦＯは不飽和のＨＦＣであり、炭素原子に結合された水素およびフッ素で構成されるが、炭素原子間に少なくとも１つの二重結合を含有する。ＨＣＦＯは不飽和のＨＣＦＣであり、炭素原子に結合された水素、塩素およびフッ素で構成されるが、炭素原子間に少なくとも１つの二重結合を含有する。ＨＣは自然に作り出されるので、「自然冷媒」とも称され、水素および炭素のみで構成される。ＨＦＯおよびＨＣは、それらが温室効果ガスに与える影響が少ないこと、地球温暖化の可能性が最小であること、オゾン層破壊の可能性が低いこと、費用効率、およびエネルギー効率ゆえに、環境に優しいとみなされている。様々な用途、例えば冷却（移動型および定置型の用途、冷蔵および空調を含む）および発泡のために地球規模で開発されている例示的なＨＦＯは、２，３，３，３−テトラフルオロ−１−プロペン（ＨＦＯ−１２３４ｙｆ）、トランス−１，３，３，３−テトラフルオロ−１−プロペン（ＨＦＯ−１２３４ｚｅ（Ｅ））、シス−１，３，３，３−テトラフルオロ−１−プロペン（ＨＦＯ−１２３４ｚｅ（Ｚ））、トランス−１−クロロ−３，３，３−トリフルオロプロペン（ＨＣＦＯ−１２３３ｚｄ（Ｅ））、シス−１−クロロ−３，３，３−トリフルオロプロペン（ＨＣＦＯ−１２３３ｚｄ（Ｚ））、３，３，３−トリフルオロプロペン（ＨＦＯ−１２４３ｚｆ）、１−クロロ−２，３，３，３−テトラフルオロプロペン（ＨＦＯ−１２２４ｙｄ）および１，１，１，４，４，４−ヘキサフルオロ−２−ブテン（ＨＦＯ−１３３６ｍｚ）およびそれらの構造異性体および立体異性体（空間的な異性体）を含む。それら全ての化合物は、わずかなオゾン層破壊の可能性および極めて低い地球温暖化の可能性しか有さない。ＨＦＯ−１２３４ｙｆは車両において使用されている（欧州における２０１１年モデルの車および米国における２０１３年モデルの車）。ＨＦＯ−１２３４ｚｅ（Ｅ）は、例えば住宅、小型商用空調および熱ポンプ用途、自動販売機、冷蔵庫、飲料ディスペンサ、空気乾燥器、商用の冷却における二酸化炭素カスケードシステムなどにおいて使用することが意図されている。
【００６４】
ＨＣは現在、欧州でスタンドアローン型の冷却用途、例えば冷蔵庫、ボトルクーラー、スプリット空調ユニット、家庭用冷蔵庫、冷凍庫などとして使用されている。米国ではＨＣの使用は、その可燃性の高さゆえに、いくぶん制限されている。
【００６５】
一般に、ＣＦＣ、ＦＣ、ＨＣＦＣ、ＨＦＯ、ＨＣＦＯおよびＨＣの群から選択される２つまたはそれより多くの炭化水素を含有する配合物も、上述の用途に適用できる。そのような配合物において、ハロゲン化炭化水素は、上記の群の同じものから、または異なるものから選択できる。例えば、Ｒ４０４ＡはＨＦＣ−１２５、ＨＦＣ−１４３ａおよびＨＦＣ−１３４ａを４４％／５２％／４％の比で含有する市販の配合物であり、Ｒ４０７ＣはＨＦＣ−３２、ＨＦＣ−１２５およびＨＦＣ−１３４ａを２３％／２５％／５２％の比で含有する市販の配合物であり、且つＲ４１０ＡはＨＦＣ−３２およびＨＦＣ−１２５を５０％／５０％の比で含有する市販の配合物である。
【００６６】
いくつかの実施態様において、本発明は、ハロゲン化炭化水素の製造方法であって、ハロゲン化炭化水素出発材料と、１つの実施態様による酸化クロム触媒組成物または酸化クロム触媒系とを接触させることを含む前記方法に関する。そのような方法を、固定床、移動床、流動床、スラリー床反応器の設計を使用して、気相、蒸気層、液相、スラリー相またはガスと液体の混合された反応器の稼働条件を適用して、行うことができる。そのような方法を、連続式またはバッチ式で行うことができる。有機化合物中にフッ素を導入するための多くの公知の方法があるが、フッ化水素（ＨＦ）が多くの商業用途にとって最も経済的なフッ素源であるとみなされる。ハロゲン交換反応（例えば塩素原子をフッ素原子と交換）、水素置換反応（例えば水素原子をフッ素原子と交換）、およびフッ化水素を不飽和の炭素・炭素結合（二重結合および三重結合を含む）に付加すること（フッ化水素フッ化）が、最もよく用いられる方法である。適した方法はさらに、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第１１巻、８５８〜８７６ページ、Ｏｒｇａｎｉｃ  Ｆｌｕｏｒｉｎｅ  Ｃｏｍｐｏｕｎｄｓ（著者Ｗｉｌｌｉａｍ  Ｘ．Ｂａｊｚｅｒ）内に記載され、それは参照をもって本願内に含まれるものとする。
【００６７】
いくつかの実施態様において、そのようなハロゲン化炭化水素化合物を製造するための適した方法は、フッ化水素（ＨＦ）の存在下でのフッ化水素フッ化反応を含む。一般に、そのような方法は、フッ化水素（ＨＦ）が放出され且つ不飽和の炭素・炭素結合が形成される脱フッ化水素反応も含む。
【００６８】
該方法によって製造されたハロゲン化炭化水素化合物は、例えば冷媒（冷却、冷蔵および空調のための移動型および定置型の用途を含む）、発泡剤、エアロゾル噴射剤、溶剤、電子ガス、消火剤、並びにフルオロポリマー、フルオロエラストマー、クロロフルオロポリマーおよびクロロフルオロエラストマー前駆体として有用である。
【００６９】
酸化クロム触媒組成物または酸化クロム触媒系は、ハロゲン化炭化水素出発材料と接触する前に活性化された（または再生された）形態で存在してもよい。活性化（または再生）の間、酸化クロムは完全または部分的に相応のクロムオキシハロゲン化物、クロムハロゲン化物またはそれらの混合物へと変換され得る。酸化クロム触媒組成物が、一般実験式ＣｒxＯyＨａｌzに相応するクロムオキシハロゲン化物として存在する場合、前記ｘは１〜２であり、ｙおよびｚはクロム（Ｃｒ）の価数が満たされるように選択される。クロムの価数は典型的には３〜６である。可能性のあるハロゲン化物（Ｈａｌ）は、塩化物およびフッ化物である。従って、例示的な活性化された（または再生された）形態のクロムは、クロムのオキシ塩化物、塩化物、クロロフッ化物、オキシクロロフッ化物、オキシフッ化物またはフッ化物の１つまたはそれより多くを含み得る。活性化（または再生）を、例えば酸化クロム触媒組成物を無水フッ化水素（ＨＦ）で、任意に酸素の存在下で処理することによって実施できる。
【００７０】
汚染の結果として活性が落ちる酸化クロム触媒組成物または触媒系を、表面上に堆積する生成物（有機生成物、コークおよびその種のもの）を酸化し且つ揮発性の生成物へと変換できる化合物を用いて、触媒組成物または系の表面を浄化することによって再生することもできる。この場合、酸素または酸素含有混合物（例えば空気）が適しており、触媒活性の復元を可能にする。
【００７１】
いくつかの実施態様において、本願内に開示される方法によって製造されるハロゲン化炭化水素は、トリクロロフルオロメタン（ＣＦＣ−１１）、ジクロロジフルオロメタン（ＣＦＣ−１２）、クロロトリフルオロメタン（ＣＦＣ−１３）、テトラフルオロメタン（ＦＣ−１４）、ジクロロフルオロメタン（ＨＣＦＣ−２１）、クロロジフルオロメタン（ＨＣＦＣ−２２）、トリフルオロメタン（ＨＦＣ−２３）、クロロフルオロメタン（ＨＣＦＣ−３１）、ジフルオロメタン（ＨＦＣ−３２）、ペルフルオロヘキサン（ＦＣ−５１−１４）、ペンタクロロフルオロエタン（ＣＦＣ−１１１）、１，１，２，２−テトラクロロ−１，２−ジフルオロエタン（ＣＦＣ−１１２）、１，１，１，２−テトラクロロ−２，２−ジフルオロエタン（ＣＦＣ−１１２ａ）、１，１，２−トリクロロ−１，２，２−トリフルオロエタン（ＣＦＣ−１１３）、１，１，１−トリクロロ−２，２，２−トリフルオロエタン（ＣＦＣ−１１３ａ）、１，２−ジクロロテトラフルオロエタン（ＣＦＣ−１１４）、１，１−ジクロロテトラフルオロエタン（ＣＦＣ−１１４ａ）、クロロペンタフルオロエタン（ＣＦＣ−１１５）、ヘキサフルオロエタン（ＦＣ−１１６）、１，１，２，２−テトラクロロ−１−フルオロエタン（ＨＣＦＣ−１２１）、１，１，１，２−テトラクロロ−２−フルオロエタン（ＨＣＦＣ−１２１ａ）、１，１，２−トリクロロ−２，２−ジフルオロエタン（ＨＣＦＣ−１２２）、１，１，２−トリクロロ−１，２−ジフルオロエタン（ＨＣＦＣ−１２２ａ）、１，１，１−トリクロロ−２，２−ジフルオロエタン（ＨＣＦＣ−１２２ｂ）、２，２−ジクロロ−１，１，１−トリフルオロエタン（ＨＣＦＣ−１２３）、１，２−ジクロロ−１，１，２−トリフルオロエタン（ＨＣＦＣ−１２３ａ）、１，１−ジクロロ−１，２，２−トリフルオロエタン（ＨＣＦＣ−１２３ｂ）、２−クロロ−１，１，１，２−テトラフルオロエタン（ＨＣＦＣ−１２４）、１−クロロ−１，１，２，２−テトラフルオロエタン（ＨＣＦＣ−１２４ａ）、ペンタフルオロエタン（ＨＦＣ−１２５）、１，１，２−トリクロロ−２−フルオロエタン（ＨＣＦＣ−１３１）、１，１，２−トリクロロ−１−フルオロエタン（ＨＣＦＣ−１３１ａ）、１，１，１−トリクロロ−２−フルオロエタン（ＨＣＦＣ−１３１ｂ）、ジクロロジフルオロエタン（ＨＣＦＣ−１３２）、１，１−ジクロロ−２，２−ジフルオロエタン（ＨＣＦＣ−１３２ａ）、１，２−ジクロロ−１，１−ジフルオロエタン（ＨＣＦＣ−１３２ｂ）、１，１−ジクロロ−１，２−ジフルオロエタン（ＨＣＦＣ−１３２ｃ）、２−クロロ−１，１，１−トリフルオロエタン（ＨＣＦＣ−１３３）、２−クロロ−１，１，１−トリフルオロエタン（ＨＣＦＣ−１３３ａ）、１−クロロ−１，１，２−トリフルオロエタン（ＨＣＦＣ−１３３ｂ）、１，１，２，２−テトラフルオロエタン（ＨＦＣ−１３４）、１，１，１，２−テトラフルオロエタン（ＨＦＣ−１３４ａ）、１，２−ジクロロ−１−フルオロエタン（ＨＣＦＣ−１４１）、１，１−ジクロロ−２−フルオロエタン（ＨＣＦＣ−１４１ａ）、１，１−ジクロロ−１−フルオロエタン（ＨＣＦＣ−１４１ｂ）、１−クロロ−１，２−ジフルオロエタン（ＨＣＦＣ−１４１ａ）、クロロジフルオロエタン（ＨＣＦＣ−１４２）、１−クロロ−１，２−ジフルオロエタン（ＨＣＦＣ−１４２ａ）、１−クロロ−１，１−ジフルオロエタン（ＨＣＦＣ−１４２ｂ）、１，１，２−トリフルオロエタン（ＨＦＣ−１４３）、１，１，１−トリフルオロエタン（ＨＦＣ−１４３ａ）、クロロフルオロエタン（ＨＣＦＣ−１５１）、１，２−ジフルオロエタン（ＨＦＣ−１５２）、１，１−ジフルオロエタン（ＨＦＣ−１５２ａ）、フルオロエタン（ＨＦＣ−１６１）、１，１，１，２，２，３，３−ヘプタクロロ−３−フルオロプロパン（ＣＦＣ−２１１）、１，１，１，３，３，３−ヘキサクロロ−２，２−ジフルオロプロパン（ＣＦＣ−２１２）、１，１，１，３，３−ペンタクロロ−２，２，３−トリフルオロプロパン（ＣＦＣ−２１３）、１，１，１，３−テトラクロロ−２，２，３，３−テトラフルオロプロパン（ＣＦＣ−２１４）、１，２，２−トリクロロペンタフルオロプロパン（ＣＦＣ−２１５ａａ）、１，１，２−トリクロロペンタフルオロプロパン（ＣＦＣ−２１５ｂｂ）、１，２−ジクロロ−１，１，２，３，３，３−ヘキサフルオロプロパン（ＣＦＣ−２１６）、１−クロロ−１，１，２，２，３，３，３−ヘプタフルオロプロパン（ＣＦＣ−２１７）、オクタフルオロプロパン（ＦＣ−２１８）、ヘキサクロロフルオロプロパン（ＨＣＦＣ−２２１）、ペンタクロロジフルオロプロパン（ＨＣＦＣ−２２２）、テトラクロロトリフルオロプロパン（ＨＣＦＣ−２２３）、トリクロロテトラフルオロプロパン（ＨＣＦＣ−２２４）、３，３−ジクロロ−１，１，１，２，２−ペンタフルオロプロパン（ＨＣＦＣ−２２５ｃａ）、１，３−ジクロロ−１，１，２，２，３−ペンタフルオロプロパン（ＨＣＦＣ−２２５ｃｂ）、１−クロロ−１，１，２，２，３，３−ヘキサフルオロプロパン（ＨＣＦＣ−２２６）、１，１，１，２，３，３，３−ヘプタフルオロプロパン（ＨＦＣ−２２７ｅａ）、ペンタクロロフルオロプロパン（ＨＦＣ−２３１）、テトラクロロジフルオロプロパン（ＨＣＦＣ−２３２）、トリクロロトリフルオロプロパン（ＨＣＦＣ−２３３）、ジクロロテトラフルオロプロパン（ＨＣＦＣ−２３４）、クロロペンタフルオロプロパン（ＨＣＦＣ−２３５）、１，１，１，２，２，３−ヘキサフルオロプロパン（ＨＦＣ−２３６ｃｂ）、１，１，１，２，３，３−ヘキサフルオロプロパン（ＨＦＣ−２３６ｅａ）、１，１，１，３，３，３−ヘキサフルオロプロパン（ＨＦＣ−２３６ｆａ）、テトラクロロフルオロプロパン（ＨＣＦＣ−２４１）、トリクロロジフルオロプロパン（ＨＣＦＣ−２４２）、ジクロロトリフルオロプロパン（ＨＣＦＣ−２４３）、１，３−ジクロロ−１，２，２−トリフルオロプロパン（ＨＣＦＣ−２４３ｃａ）、１，１−ジクロロ−２，２，３−トリフルオロプロパン（ＨＣＦＣ−２４３ｃｂ）、１，１−ジクロロ−１，２，２−トリフルオロプロパン（ＨＣＦＣ−２４３ｃｃ）、２，３−ジクロロ−１，１，１−トリフルオロプロパン（ＨＣＦＣ−２４３ｄａ）、１，３−ジクロロ−１，２，３−トリフルオロプロパン（ＨＣＦＣ−２４３ｅａ）、１，３−ジクロロ−１，１，２−トリフルオロプロパン（ＨＣＦＣ−２４３ｅｃ）、２，３−ジクロロ−１，１，１−トリフルオロプロパン（ＨＣＦＣ−２４３ｄｂ）、クロロテトラフルオロプロパン（ＨＣＦＣ−２４４）、２−クロロ−１，２，３，３−テトラフルオロプロパン（ＨＣＦＣ−２４４ｂａ）、２−クロロ−１，１，１，２−テトラフルオロプロパン（ＨＣＦＣ−２４４ｂｂ）、３−クロロ−１，１，２，２−テトラフルオロプロパン（ＨＣＦＣ−２４４ｃａ）、１−クロロ−１，２，２，３−テトラフルオロプロパン（ＨＣＦＣ−２４４ｃｂ）、１−クロロ−１，１，２，２−テトラフルオロプロパン（ＨＣＦＣ−２４４ｃｃ）、２−クロロ−１，１，３，３−テトラフルオロプロパン（ＨＣＦＣ−２４４ｄａ）、２−クロロ−１，１，１，３−テトラフルオロプロパン（ＨＣＦＣ−２４４ｄｂ）、３−クロロ−１，１，２，３−テトラフルオロプロパン（ＨＣＦＣ−２４４ｅａ）、３−クロロ−１，１，１，２−テトラフルオロプロパン（ＨＣＦＣ−２４４ｅｂ）、１−クロロ−１，１，２，３−テトラフルオロプロパン（ＨＣＦＣ−２４４ｅｃ）、３−クロロ−１，１，１，３−テトラフルオロプロパン（ＨＣＦＣ−２４４ｆａ）、１−クロロ−１，１，３，３−テトラフルオロプロパン（ＨＣＦＣ−２４４ｆｂ）、１，２，３，３，３−ペンタフルオロプロパン（ＨＦＣ−２４５ｃａ）、１，１，１，３，３−ペンタフルオロプロパン（ＨＦＣ−２４５ｆａ）、１，１，１，２，３−ペンタフルオロプロパン（ＨＦＣ−２４５ｅｂ）、１，１，１，２，２−ペンタフルオロプロパン（ＨＦＣ−２４５ｃｂ）、１，１，２，３，３−ペンタフルオロプロパン（ＨＦＣ−２４５ｅａ）、１，１，１，２，３−ペンタフルオロプロパン（ＨＦＣ−２４５ｅｂ）、１，１，１，３，３−ペンタフルオロプロパン（ＨＦＣ−２４５ｆａ）、トリクロロフルオロプロパン（ＨＣＦＣ−２５１）、ジクロロジフルオロプロパン（ＨＣＦＣ−２５２）、クロロトリフルオロプロパン（ＨＣＦＣ−２５３）、２−クロロ−１，２，３−トリフルオロプロパン（ＨＣＦＣ−２５３ｂａ）、２−クロロ−１，１，２−トリフルオロプロパン（ＨＣＦＣ−２５３ｂｂ）、１−クロロ−２，２，３−トリフルオロプロパン（ＨＣＦＣ−２５３ｃａ）、１−クロロ−１，２，２−トリフルオロプロパン（ＨＣＦＣ−２５３ｃｂ）、３−クロロ−１，１，２−トリフルオロプロパン（ＨＣＦＣ−２５３ｅａ）、１−クロロ−１，２，３−トリフルオロプロパン（ＨＣＦＣ−２５３ｅｂ）、１−クロロ−１，１，２−トリフルオロプロパン（ＨＣＦＣ−２５３ｅｃ）、３−クロロ−１，３，３−トリフルオロプロパン（ＨＣＦＣ−２５３ｆａ）、３−クロロ−１，１，１−トリフルオロプロパン（ＨＣＦＣ−２５３ｆｂ）、１−クロロ−１，１，３−トリフルオロプロパン（ＨＣＦＣ−２５３ｆｃ）、１，１，２，２−テトラフルオロプロパン（ＨＦＣ−２５４ｃｂ）、ジクロロフルオロプロパン（ＨＣＦＣ−２６１）、１，２−ジクロロ−２−フルオロプロパン（ＨＣＦＣ−２６１ｂａ）、クロロジフルオロプロパン（ＨＣＦＣ−２６２）、１−クロロ−２，２−ジフルオロプロパン（ＨＣＦＣ−２６２ｃａ）、３−クロロ−１，１−ジフルオロプロパン（ＨＣＦＣ−２６２ｆａ）、１−クロロ−１，３−ジフルオロプロパン（ＨＣＦＣ−２６２ｆｂ）、クロロフルオロプロパン（ＨＣＦＣ−２７１）、２−クロロ−２−フルオロプロパン（ＨＣＦＣ−２７１ｂ）、２−クロロ−１−フルオロプロパン（ＨＣＦＣ−２７１ｄ）、１−クロロ−１−フルオロプロパン（ＨＣＦＣ−２７１ｆｂ）、オクタフルオロシクロブタン、１，１，１，４，４，４−ヘキサフルオロブタン（ＨＦＣ−３６５ｍｆｃ）、デカフルオロペンタン（ＨＦＣ−４３１０ｍｅｅ）、２，３，３，３−テトラフルオロ−１−プロペン（ＨＦＯ−１２３４ｙｆ）、トランス−１，３，３，３−テトラフルオロ−１−プロペン（ＨＦＯ−１２３４ｚｅ（Ｅ））、シス−１，３，３，３−テトラフルオロ−１−プロペン（ＨＦＯ−１２３４ｚｅ（Ｚ））、トランス−１−クロロ−３，３，３−トリフルオロプロペン（ＨＣＦＯ−１２３３ｚｄ（Ｅ））、シス−１−クロロ−３，３，３−トリフルオロプロペン（ＨＣＦＯ−１２３３ｚｄ（Ｚ））、３−クロロ−２，３，３−トリフルオロプロペン（ＨＣＦＯ−１２３３ｙｆ）、２−クロロ−３，３，３−トリフルオロプロペン（ＨＣＦＯ−１２３３ｘｆ）、トランス−１−クロロ−３，３，３−トリフルオロプロペン（ＨＣＦＯ−１２３３ｚｄ（Ｅ））、シス−１−クロロ−３，３，３−トリフルオロプロペン（ＨＣＦＯ−１２３３ｚｄ（Ｚ））、３，３，３−トリフルオロプロペン（ＨＦＯ−１２４３ｚｆ）、１，１，１，４，４，４−ヘキサフルオロ−２−ブテン（ＨＦＯ−１３３６ｍｚ）、１−クロロ−２，３，３，３−テトラフルオロプロペン（ＨＦＯ−１２２４ｙｄ）、１−クロロ−１，３，３，３−テトラフルオロプロペン（ＨＣＦＯ−１２２４ｚｂ）、１，１，２−トリクロロ−３−フルオロプロペン（ＨＣＦＯ−１２３１ｘａ）、２，３，３−トリクロロ−３−フルオロプロペン（ＨＣＦＯ−１２３１ｘｆ）、２，３−ジクロロ−３，３−ジフルオロプロペン（ＨＣＦＯ−１２３２ｘｆ）、トランス−１，２，３，３，３−ペンタフルオロプロペン（ＨＦＯ−１２２５ｙｅ（Ｅ））、シス−１，２，３，３，３−ペンタフルオロプロペン（ＨＦＯ−１２２５ｙｅ（Ｚ））、１，１，３，３，３−ペンタフルオロプロペン（ＨＦＯ−１２２５ｚｃ）、１，１−ジクロロ−３，３，３−トリフルオロプロペン（ＨＣＦＯ−１２２３ｚａ）、１，１，２−トリクロロ−３，３，３−トリフルオロプロペン（ＨＣＦＯ−１２１３ｘａ）、
およびそれらの構造異性体および立体異性体（空間異性体）の１つまたはそれより多くを含み得る。
【実施例】
【００７２】
以下の実施例は、本願内に記載される実施態様の理解を補助するために示され、本願において記載され且つ特許請求される実施態様を具体的に限定すると解釈されるべきではない。現在知られている、または後に開発される、当業者の視界に入り得る全ての均等物の置き換えを含む、変更、および配合における変更、または実験的な設計における些細な変更は、本願内に含まれる実施態様の範囲内であるとみなされるべきである。
【００７３】
特段記載されない限り、実施例内で要約される酸化クロム（ＶＩ）の含有量は、以下でより詳細に記載されるＥＰＡ法７１９６Ａを使用して測定された。ＥＰＡ法７１９６Ａについての検出限界は０．５ｐｐｍのＣｒ（ＶＩ）である。
【００７４】
例１  イソブチルアルコール（ＩＢＡ）法
１リットルの四ツ口フラスコに、撹拌機、還流冷却器、冷却液チラーおよびヒーター、ヒーター制御装置、温度プローブおよび記録装置、滴下漏斗、氷浴を備えた留出物受容器、窒素パージライン等を装備して、実験室の実験を行うために使用した。原料のレシピは６５ｇのＣｒＯ3および４８ｇのＩＢＡ（９９％）であった。まず、６８８ｇのＤＩ水をフラスコ内に装入し、次いで酸化クロム（ＶＩ）を水中で溶解した。アルコールを、６０分のうちに、制御されたポンプ速度で酸化クロム（ＶＩ）溶液中にポンプ供給した。その混合物を８５〜９５℃に加熱し、二成分系の共沸相が形成された。還流を開始させ、１６時間保持した。合計４００ｇの共沸混合物を、還流サイクルの最後にストリッピングした。そのスラリーをガラストレイへと取り出し、空気下、１２０℃で終夜乾燥させた。その乾燥ケークを顆粒化して粉末形態にした。その乾燥粉末を約３００℃〜５００℃で１２時間、窒素下でか焼した。
【００７５】
有機の還元溶剤が、クロム（ＶＩ）の還元に及ぼす影響を以下の表１に要約する：
【表１】
2019516551.tif 000003
【００７６】
表１のデータは、イソブチルアルコール法が酸化Ｃｒ（ＶＩ）を酸化Ｃｒ（ＩＩＩ）に還元する効果を実証する。
【００７７】
例２  還流の間のイソブチルアルコール消費
下記の表２は、還流サイクルにわたるイソブチルアルコール濃度の変化および消費を要約する。固形物と上澄み液とを、２５℃での遠心分離により分離した。液体の試料をＧＣ（ガスクロマトグラフィー）によって分析し、質量％に正規化した。そのデータは、最初に装入されたイソブチルアルコールの約５２％だけが消費されたことを示す。
【表２】
2019516551.tif 000004
【００７８】
例３  例１および２のイソブチルアルコール法におけるクロム（ＶＩ）の還元
下記の表３は、還流サイクルの部分における様々な時点の間の酸化クロム（ＶＩ）のレベルを示す。
【表３】
2019516551.tif 000005
【００７９】
表３は、ＩＢＡ法における酸化クロム（ＶＩ）の還元速度が、還流サイクルの最初の３時間の間に集中的であったことを示す。還流サイクルを最初の３時間を超えて延長すると、クロム（ＶＩ）の還元は続くものの、速度はより遅かった。
【００８０】
表３に示される酸化クロム（ＶＩ）の含有量は、「クロム生成物および前駆体中の六価クロム含有量を測定するための酸化還元滴定法」と題される、湿式化学的な滴定法を使用して得られた。その試験手順は、１）固体の試料を制御された温度で制御された時間の間、硝酸で蒸解すること、２）酸蒸解された固体を溶剤中で希釈すること、３）水酸化カリウムと酢酸とヨウ化カリウムとの組み合わせを含む緩衝液を添加すること、４）チオ硫酸ナトリウムで滴定すること、５）デンプン指示薬溶液を添加すること、および６）青い色が消失するまで滴定を継続することを含んだ。この滴定法は、Ｃｒ（ＶＩ）の検出限界１０００ｐｐｍを有する。
【００８１】
例４  単独の有機の還元溶剤を用いたＣｒ（ＶＩ）の還元
以下の反応器の設定および一般的なレシピを、下記の例５〜１０に使用した。特定の変更は、相応の例において詳述する。
【００８２】
反応器系の設定
１リットルの四ツ口フラスコに、撹拌機、還流冷却器、冷却液チラー、反応器ヒーター、ヒーター制御装置、温度プローブおよび記録装置、滴下漏斗、氷浴を備えた留出物受容器、窒素パージライン等を装備して、実験室の実験を行うために使用した。
【００８３】
レシピ
１）  ６８８ｇのＤＩ−Ｈ2Ｏを反応器に装入する、
２）  Ｘｇのクロム酸を反応器に装入し、５〜１０分間、固定された速度で撹拌しながら混合して、均質な色を有する固体の溶解を完了する、
３）  Ｙｇの有機化学物質を２０〜１２０分のうちに、一定に撹拌しながらポンプ供給する、
４）  反応器内部の混合物を、二成分系共沸相の還流点に加熱する、
５）  反応器系内で１２〜１６時間のサイクル時間の間、還流を保持する、
６）  ４００〜４１５ｇの有機化学物質と水との混合物をストリッピングする、
７）  そのスラリーを乾燥機中に取り出し、終夜、１２０〜１５０℃で乾燥させる、および
８）  乾燥された粉末を、窒素下で３００〜５００℃で終夜、か焼する。
【００８４】
例５  イソプロパノールの酸化クロム（ＶＩ）に対する最適なモル比の測定
例４の反応器の設定およびレシピをここで使用した。Ｘｇのクロム酸（ＣｒＯ3）およびＹｇのイソプロパノールを以下の表に示す。表内に示される酸化クロム（ＶＩ）含有量、表面積および密度の値は、乾燥された酸化クロム（ＩＩＩ）粉末（つまり、か焼されていない粉末）から測定された。
【表４】
2019516551.tif 000006
【００８５】
より高いイソプロパノール／ＣｒＯ3のモル比が、酸化Ｃｒ（ＶＩ）の還元を改善する。モル比が１から３に増加すると、酸化Ｃｒ（ＶＩ）の還元が約２３％改善する。
【００８６】
例６  得られる酸化クロム触媒の独自の物理的特性
低いＣｒ（ＶＩ）レベルの他に、例１のＩＢＡ法は、高表面積の乾燥粉末とか焼粉末との両方ももたらした。これは、触媒性能を改善するためのより活性な表面サイトをもたらすと考えることができる。Ｎ2およびＨｇ法による細孔容積の測定は、表５にも示されるＩＢＡ法によって得られた酸化クロム（ＩＩＩ）粉末を示す。様々な有機溶剤、例えばイソプロパノールおよびイソブチルアルコールが、酸化クロム（ＶＩ）の含有量に、および様々な中間体のＢＥＴ表面積、か焼された粉末の細孔容積に及ぼす影響を以下の表５に要約する。
【表５】
2019516551.tif 000007
【００８７】
例７  Ｃ3〜Ｃ7−アルコールを使用した酸化Ｃｒ（ＶＩ）の還元
例４の反応器系の設定およびレシピをここで使用した。Ｘｇのクロム酸（ＣｒＯ3）およびＹｇの有機化学物質（有機の還元溶剤）を以下の表に示す。表内に示される酸化クロム（ＶＩ）含有量、表面積および密度の値は、乾燥された酸化クロム（ＶＩ）粉末（つまり、か焼されていない粉末）から測定された。
【表６】
2019516551.tif 000008
【００８８】
イソブチルアルコールの例は、酸化クロム（ＶＩ）の含有量１２０ｐｐｍおよび高いＢＥＴ表面積３２４ｍ2／ｇをもたらした。ベンジルアルコールの例は、酸化クロム（ＶＩ）の含有量１２０ｐｐｍおよびわずかに低いＢＥＴ表面積１９８ｍ2／ｇをもたらした。
【００８９】
例８  Ｃ4−アルコール−ブチルアルコールの異性体を使用したＣｒ（ＶＩ）の還元
例４の反応器系の設定およびレシピをここで使用した。Ｘｇのクロム酸（ＣｒＯ3）およびＹｇの様々なブチルアルコールの異性体を以下の表に示す。
【００９０】
表内に示される酸化クロム（ＶＩ）含有量、表面積および密度の値は、乾燥された酸化クロム（ＶＩ）粉末（つまり、か焼されていない粉末）から測定された。
【表７】
2019516551.tif 000009
【００９１】
イソブチルアルコールは、生じる低い酸化クロム（ＶＩ）含有量（１２０ｐｐｍ）、高いＢＥＴ表面積（３２４ｍ2／ｇ）および中密度（０．５７ｇ／ｃｃ）に関して他のブチルアルコールの異性体よりも優れていた。低い酸化クロム（ＶＩ）含有量（５８００ｐｐｍ）、いくぶん高いＢＥＴ表面積（１９０ｍ2／ｇ）および中央密度（０．５１ｇ／ｃｃ）を有するｎ−ブチルアルコールが続く。
【００９２】
例９  異なるイソブチルアルコール／ＣｒＯ3のモル比を使用したＣｒ（ＶＩ）の還元
例４の反応器の設定およびレシピをここで使用した。Ｘｇのクロム酸（ＣｒＯ3）およびＹｇのイソブチルアルコールは以下の表に示すとおりである。表内に示される酸化クロム（ＶＩ）含有量、表面積および密度の値は、乾燥された酸化クロム（ＶＩ）粉末（つまり、か焼されていない粉末）から測定された。
【表８】
2019516551.tif 000010
【００９３】
最も低いＣｒＯ3含有量および最も高いＢＥＴ表面積をもたらす、イソブチルアルコール／ＣｒＯ3のモル比の最適な範囲がある。
【００９４】
例１０  イソブチルアルコールから誘導される有機溶剤の酸化を使用した、酸化Ｃｒ（ＶＩ）の還元
例４の反応器の設定およびレシピをここで使用した。Ｘｇのクロム酸（ＣｒＯ3）およびＹｇの様々な有機溶剤を以下の表に示す。下記の表に示されるとおり、イソブチルアルデヒドとイソ酪酸との両方を、酸化クロム（ＶＩ）のレベルを低減するための有機の還元溶剤として使用できる。表内に示される酸化クロム（ＶＩ）含有量、表面積および密度の値は、乾燥された酸化クロム（ＶＩ）粉末（つまり、か焼されていない粉末）から測定された。
【表９】
2019516551.tif 000011
【００９５】
例１１  ２つの有機の還元溶剤を用いた酸化Ｃｒ（ＶＩ）の還元
以下の反応器の設定および一般的なレシピを、下記の例１２に使用した。特定の変更を相応の例において詳述する。
【００９６】
反応器系の設定
１リットルの四ツ口フラスコに、撹拌機、還流冷却器、冷却液チラー、反応器ヒーター、ヒーター制御装置、温度プローブおよび記録装置、滴下漏斗、氷浴を備えた留出物受容器、窒素パージライン等を装備して、実験室の実験を行うために使用した。
【００９７】
レシピ
１）  ６８８ｇのＤＩ−Ｈ2Ｏを反応器に装入する、
２）  Ｘｇのクロム酸を反応器に装入し、５〜１０分間、固定された速度で撹拌しながら混合して、均質な色を有する固体の溶解を完了する、
３）  Ｙｇの第１の有機化学物質を、２０〜１２０分のうちに、一定に撹拌しながらポンプ供給する、
４）  Ｚｇの第２の有機化学物質を、３０分のうちに、一定に撹拌しながらポンプ供給した後、反応器を加熱するかまたは後還流サイクル(post reflux cycle)を行う、
５）  反応器内部の混合物を、二成分系または三成分系の共沸相の還流点に加熱する、
６）  反応器系内で１２〜１６時間のサイクル時間の間、還流を保持する、
７）  ４００〜４１５ｇの有機化学物質と水との混合物をストリッピングする、
８）  そのスラリーを乾燥機中に取り出し、終夜、１２０〜１５０℃で乾燥させる、および
９）  乾燥された粉末を、窒素下で３００〜５００℃で終夜、か焼する。
【００９８】
例１２  ２つの有機溶剤を使用した酸化Ｃｒ（ＶＩ）の還元
例１１の反応器の設定およびレシピをここで使用した。Ｘｇの酸化クロム（ＶＩ）（ＣｒＯ3）およびＹｇのエタノールおよびＺｇの様々なカルボン酸を以下の表に示す。表１０に示されるとおり、カルボン酸、例えば酢酸およびイソ酪酸の添加は、酸化クロム（ＶＩ）のレベルを適切に低減する。例えば、エタノールとイソ酪酸とを組み合わせた複合有機溶剤系（＃１６）においては、乾燥された粉末中間体と、か焼された粉末中間体との両方が、酸化クロム（ＶＩ）レベル（２１０ｐｐｍ）を示した。エタノールと酢酸とを組み合わせた複合有機溶剤系（＃１５）も、規制による限界（９０ｐｐｍ）を十分に下回る酸化クロム（ＶＩ）レベルを有する、か焼された触媒粉末を生成する。しかしながら、中間体である乾燥された粉末は、より高い酸化クロム（ＶＩ）含有量を有するので、試料＃１５の方法によって製造されたＣｒ2Ｏ3触媒を取り扱うためには、閉じた粉末搬送システムが必要とされ得る。
【表１０】
2019516551.tif 000012
【００９９】
本願内で議論される材料および方法の記載に関する（特に以下の特許請求の範囲に関する）単数形の用語および類似の指示物の使用は、特段記載されるかまたは文脈と明らかに矛盾しない限り、単数および複数の両方を含むと理解されるべきである。本願内の値の範囲の記述は、本願内で特段記載されない限り、範囲内に該当する各々の別々の値を個々に参照する簡単な方法として役立つことが意図されているに過ぎず、且つ、各々の別々の値は本願内に個々に記述される場合のように明細書内に含まれる。本願内で記載される全ての方法を、本願内で特段記載されるかまたは文脈と明らかに矛盾しない限り、任意の適した順序で実施できる。本願内でもたらされる任意および全ての例の使用、または例示的な文言（例えば、「例えば」）は、その材料および方法をより明らかにすることが意図されているに過ぎず、特段主張されない限り、範囲を限定するわけではない。明細書内の文言は、開示される材料および方法を実施するために、特許請求されていない要素が必須であるとして示されているとして理解されるべきではない。
【０１００】
この明細書を通じて「１つの実施態様」、「特定の実施態様」、「いくつかの実施態様」、「１つまたはそれより多くの実施態様」または「実施態様」とは、該実施態様に関連して記載される特定の特徴、構造、材料または特性が、本開示の少なくとも１つの実施態様に含まれることを意味する。従って、この明細書を通じた様々な箇所における「１つまたはそれより多くの実施態様において」、「特定の実施態様において」、「いくつかの実施態様において」、「１つの実施態様において」または「実施態様において」などの語句の出現は、必ずしも本開示の同じ実施態様を示すわけではない。さらに、特定の特徴、構造、材料または特性を、１つまたはそれより多くの具体化における任意の適した方式で組み合わせることができる。
【０１０１】
本願内で開示される実施態様は、特定の実施態様を参照して記載されているが、それらの実施態様は、本開示の原理および用途の例示的なものであるに過ぎないと理解されるべきである。本開示の主旨および範囲から逸脱しない限り、本開示の方法および装置に様々な修正および変更を行うことができることが当業者には明らかである。従って、本開示は、添付の特許請求の範囲内である修正および変更、およびそれらの均等物を含み、且つ上述の実施態様は説明のためであり、限定のためではないことが意図されている。
【０１０２】
さらに、「または」との文言は、排他的な「または」というより、包含的な「または」を意味することが意図されている。本願内で「約」または「ほぼ」との文言が使用される場合、これは、示される公称値が±１０％内の精度であることを意味することが意図されている。
【図１】
2019516551.tif 000013
【国際調査報告】
2019516551.tif 000014